(57)【要約】  予行ショット工程では、有底の水冷孔４２の開口が形成された金型４０の背面４０Ｂにショットピーニング処理する。次に、評価工程では、予行ショット工程でショットピーニング処理された部位の圧縮残留応力及び表面粗さを測定し、その測定結果に基づいて予行ショット工程におけるショットピーニング加工の程度を評価する。次に、ショット工程では、予行ショット工程のショット条件及び評価工程の評価結果に応じて設定されたショット条件で金型４０の水冷孔４２の表面にショットピーニング処理する。
2015521956.tif 000002
【特許請求の範囲】
【請求項１】
有底の水冷孔の開口が形成された金型背面にショットピーニング処理する予行ショット工程と、
前記予行ショット工程の後に、前記予行ショット工程でショットピーニング処理された部位の圧縮残留応力及び表面粗さの少なくとも一方を測定し、その測定結果に基づいて前記予行ショット工程におけるショットピーニング加工の程度を評価する評価工程と、
前記評価工程の後に、前記予行ショット工程のショット条件及び前記評価工程の評価結果に応じて設定されたショット条件で前記水冷孔の表面にショットピーニング処理するショット工程と、
を有するショット処理方法。
【請求項２】
前記ショット工程の前に、前記予行ショット工程と前記評価工程とを交互に複数回行い、
前記ショット工程では、複数の前記予行ショット工程のショット条件及び複数の前記評価工程の評価結果に応じて設定されたショット条件で前記水冷孔の表面にショットピーニング処理する、請求項１記載のショット処理方法。
【請求項３】
前記予行ショット工程を開始する前の準備工程として、
前記水冷孔と同じ径でかつ同じ深さに設定された貫通孔が形成された治具を、前記金型背面に対して前記貫通孔の開口端部を向けて前記金型背面に固定する治具固定工程と、
前記治具固定工程の後に、前記貫通孔にショットピーニング用のノズルを挿入させるノズル予行挿入工程と、を有し、
前記ショット工程を開始する前の準備工程として、前記評価工程の後に前記水冷孔に前記ショットピーニング用のノズルを挿入させるノズル挿入工程を有する請求項１又は請求項２に記載のショット処理方法。
【請求項４】
前記治具固定工程では、前記治具と前記金型背面との対向部で前記貫通孔の開口端部を囲んで配置されたシール部に前記治具と前記金型背面との対向方向への押圧力を付与する、請求項３記載のショット処理方法。
【請求項５】
金型の有底の水冷孔の表面にショットピーニング処理する前に、前記水冷孔の開口が形成された金型背面にショットピーニング処理する予行ショット工程と、
前記水冷孔の表面にショットピーニング処理する前で前記予行ショット工程の後に、前記予行ショット工程でショットピーニング処理された部位の圧縮残留応力及び表面粗さの少なくとも一方を測定し、その測定結果に基づいて前記予行ショット工程におけるショットピーニング加工の程度を評価する評価工程と、
を有するショットピーニング評価方法。
【請求項６】
前記水冷孔の表面にショットピーニング処理する前に、前記予行ショット工程と前記評価工程とを交互に複数回行う、請求項５記載のショットピーニング評価方法。
【請求項７】
前記予行ショット工程を開始する前の準備工程として、
前記水冷孔と同じ径でかつ同じ深さに設定された貫通孔が形成された治具を、前記金型背面に対して前記貫通孔の開口端部を向けて前記金型背面に固定する治具固定工程と、
前記治具固定工程の後に、前記貫通孔にショットピーニング用のノズルを挿入させるノズル予行挿入工程と、
を有する請求項５又は請求項６に記載のショットピーニング評価方法。
【請求項８】
前記治具固定工程では、前記治具と前記金型背面との対向部で前記貫通孔の開口端部を囲んで配置されたシール部に前記治具と前記金型背面との対向方向への押圧力を付与する、請求項７記載のショットピーニング評価方法。
【請求項９】
合わせ面側とは反対側の背面側に有底の水冷孔が形成された金型と、
前記水冷孔と同じ径でかつ同じ深さに設定された貫通孔が形成され、前記金型の背面に対して前記貫通孔の開口端部を向けて前記金型の背面に固定された治具と、
を有するショットピーニング評価用組付構造。
【請求項１０】
前記治具と前記金型の背面との対向部には前記貫通孔の開口端部を囲んで配置されて前記治具と前記金型の背面との対向方向への押圧力が付与されたシール部が設けられている、請求項９記載のショットピーニング評価用組付構造。
【発明の詳細な説明】
【技術分野】
【０００１】
本発明は、ショット処理方法、ショットピーニング評価方法、及びショットピーニング評価用組付構造に関する。
【背景技術】
【０００２】
従来、様々な分野において、金属やセラミック等の硬球を高速で被加工物の表面に衝突させることにより被加工物となる金属の表面を硬化させるショットピーニング処理が利用されている。ショットピーニング処理では、硬球を高速で被加工物の表面に衝突させ、被加工物の表面に残留圧縮応力が付与された圧縮応力部を形成することにより、被加工物の表面の硬化、及び耐摩耗性の向上を図っている。
【０００３】
特許文献１には、冷却水通路の表面層にショットピーニング処理を施して冷却水通路に残留圧縮応力を付与した鋳造金型が記載されている。この鋳造金型では、冷却水通路の表面層にショットピーニング処理を施して、冷却水通路の表面層に生じる引っ張り応力に対する疲労強度を高めることにより割れの防止を図っている。
【先行技術文献】
【特許文献】
【０００４】
【特許文献１】特開平７−２９０２２２号公報
【発明の概要】
【発明が解決しようとする課題】
【０００５】
ところで、冷却水通路の表面に十分な残留圧縮応力を付与するためには、適切なショット条件によりショットピーニング処理を行う必要がある。例えば、金型には耐摩耗性を向上させるために窒化処理が施される場合があるが、このような窒化処理が施された金型に過剰なショットピーニング処理が行われると、金型表面の窒化層が除去されてしまい、冷却水通路の表面に効果的に残留圧縮応力を付与することができない場合がある。しかし、特許文献１に記載されたショットピーニング加工方法は、水冷孔の表面に対して良好な加工を施すためのショット条件が考慮されておらず水冷孔の表面に対して好ましいショット条件でショットピーニング処理をする観点からは改善の余地がある。
【０００６】
本発明は、水冷孔の表面に対して好ましいショット条件でショットピーニング処理をすることができるショット処理方法を得ること、又は、水冷孔の表面に対する好ましいショット条件を設定するために用いることができるショットピーニング評価方法若しくはショットピーニング評価用組付構造を得ることが目的である。
【課題を解決するための手段】
【０００７】
本発明の一側面に係るショット処理方法は、有底の水冷孔の開口が形成された金型背面にショットピーニング処理する予行ショット工程と、前記予行ショット工程の後に、前記予行ショット工程でショットピーニング処理された部位の圧縮残留応力及び表面粗さの少なくとも一方を測定し、その測定結果に基づいて前記予行ショット工程におけるショットピーニング加工の程度を評価する評価工程と、前記評価工程の後に、前記予行ショット工程のショット条件及び前記評価工程の評価結果に応じて設定されたショット条件で前記水冷孔の表面にショットピーニング処理するショット工程と、を有する。
【０００８】
本発明の一側面に係るショット処理方法によれば、予行ショット工程では、有底の水冷孔の開口が形成された金型背面にショットピーニング処理する。予行ショット工程の後の評価工程では、予行ショット工程でショットピーニング処理された部位の圧縮残留応力及び表面粗さの少なくとも一方を測定し、その測定結果に基づいて予行ショット工程におけるショットピーニング加工の程度を評価する。評価工程の後のショット工程では、予行ショット工程のショット条件及び評価工程の評価結果に応じて設定されたショット条件で金型の水冷孔の表面にショットピーニング処理する。このため、水冷孔の表面に対して好ましいショット条件でショットピーニング処理をすることができる。
【０００９】
本発明の一側面に係るショット処理方法は、前記ショット工程の前に、前記予行ショット工程と前記評価工程とを交互に複数回行い、前記ショット工程では、複数の前記予行ショット工程のショット条件及び複数の前記評価工程の評価結果に応じて設定されたショット条件で前記水冷孔の表面にショットピーニング処理をしてもよい。
【００１０】
本発明の一側面に係るショット処理方法によれば、ショット工程の前に、予行ショット工程と評価工程とが交互に複数回行われる。そして、ショット工程では、複数の予行ショット工程のショット条件及び複数の評価工程の評価結果に応じて設定されたショット条件で金型の水冷孔の表面にショットピーニング処理する。このように、ショット工程のショット条件が、複数の予行ショット工程のショット条件及び複数の評価工程の評価結果に応じて設定されることで、水冷孔の表面に対してより好ましいショット条件でショットピーニング処理をすることができる。
【００１１】
本発明の一側面に係るショット処理方法は、前記予行ショット工程を開始する前の準備工程として、前記水冷孔と同じ径でかつ同じ深さに設定された貫通孔が形成された治具を、前記金型背面に対して前記貫通孔の開口端部を向けて前記金型背面に固定する治具固定工程と、前記治具固定工程の後に、前記貫通孔にショットピーニング用のノズルを挿入させるノズル予行挿入工程と、を有し、前記ショット工程を開始する前の準備工程として、前記評価工程の後に前記水冷孔に前記ショットピーニング用のノズルを挿入させるノズル挿入工程を有してもよい。
【００１２】
本発明の一側面に係るショット処理方法によれば、予行ショット工程を開始する前の準備工程として、治具固定工程及びノズル予行挿入工程が実行される。治具固定工程では、水冷孔と同じ径でかつ同じ深さに設定された貫通孔が形成された治具を、金型背面に対して貫通孔の開口端部を向けて金型背面に固定する。ノズル予行挿入工程では、治具固定工程の後に、貫通孔にショットピーニング用のノズルを挿入させる。また、ショット工程を開始する前の準備工程として、ノズル挿入工程が実行される。ノズル挿入工程では、評価工程の後に水冷孔にショットピーニング用のノズルを挿入させる。これにより、仮に水冷孔が細径でかつ深いものであっても、高速の投射材を水冷孔の底部に当てることが可能である。また、ノズル予行挿入工程でノズル挿入工程の実質的な予行がなされ、予行ショット工程でショット工程の実質的な予行がなされると共に、評価工程で予行ショット工程におけるショットピーニング加工の程度が評価されているので、過剰なショットピーニング処理を回避することができる。
【００１３】
本発明の一側面に係るショット処理方法は、前記治具固定工程では、前記治具と前記金型背面との対向部で前記貫通孔の開口端部を囲んで配置されたシール部に前記治具と前記金型背面との対向方向への押圧力を付与してもよい。
【００１４】
本発明の一側面に係るショット処理方法によれば、治具固定工程では、治具と金型背面との対向部で貫通孔の開口端部を囲んで配置されたシール部に治具と金型背面との対向方向への押圧力を付与するので、予行ショット工程におけるショットピーニング処理時には、治具と金型背面との間からのエア漏れがシール部によって防止される。すなわち、予行ショット工程をショット工程に一層近似させた環境で実行することができる。このため、設定するショット条件の精度を向上させることができる。
【００１５】
本発明の一側面に係るショットピーニング評価方法は、金型の有底の水冷孔の表面にショットピーニング処理する前に、前記水冷孔の開口が形成された金型背面にショットピーニング処理する予行ショット工程と、前記水冷孔の表面にショットピーニング処理する前で前記予行ショット工程の後に、前記予行ショット工程でショットピーニング処理された部位の圧縮残留応力及び表面粗さの少なくとも一方を測定し、その測定結果に基づいて前記予行ショット工程におけるショットピーニング加工の程度を評価する評価工程と、を有する。
【００１６】
本発明の一側面に係るショットピーニング評価方法によれば、予行ショット工程では、金型の有底の水冷孔の表面にショットピーニング処理する前に、水冷孔の開口が形成された金型背面にショットピーニング処理する。また、水冷孔の表面にショットピーニング処理する前で予行ショット工程の後には、評価工程が実行される。評価工程では、予行ショット工程でショットピーニング処理された部位の圧縮残留応力及び表面粗さの少なくとも一方を測定し、その測定結果に基づいて予行ショット工程におけるショットピーニング加工の程度を評価する。
【００１７】
予行ショット工程のショット条件及び評価工程での評価は、水冷孔の表面に対する好ましいショット条件を設定するために用いることができる。そして、予行ショット工程のショット条件及び評価工程の評価結果に応じて、水冷孔の表面に対するショット条件を設定し、当該ショット条件で金型の水冷孔の表面にショットピーニング処理すれば、金型の水冷孔の表面に対して好ましいショット条件でショットピーニング処理をすることができる。
【００１８】
本発明の一側面に係るショットピーニング評価方法は、前記水冷孔の表面にショットピーニング処理する前に、前記予行ショット工程と前記評価工程とを交互に複数回行ってもよい。
【００１９】
本発明の一側面に係るショットピーニング評価方法によれば、水冷孔の表面にショットピーニング処理する前に、予行ショット工程と評価工程とを交互に複数回行うので、より好ましいショット条件を見出すことができる。
【００２０】
本発明の一側面に係るショットピーニング評価方法は、前記予行ショット工程を開始する前の準備工程として、前記水冷孔と同じ径でかつ同じ深さに設定された貫通孔が形成された治具を、前記金型背面に対して前記貫通孔の開口端部を向けて前記金型背面に固定する治具固定工程と、前記治具固定工程の後に、前記貫通孔にショットピーニング用のノズルを挿入させるノズル予行挿入工程と、を有してもよい。
【００２１】
本発明の一側面に係るショットピーニング評価方法によれば、予行ショット工程を開始する前の準備工程として、治具固定工程及びノズル予行挿入工程が実行される。治具固定工程では、水冷孔と同じ径でかつ同じ深さに設定された貫通孔が形成された治具を、金型背面に対して貫通孔の開口端部を向けて金型背面に固定する。ノズル予行挿入工程では、治具固定工程の後に、貫通孔にショットピーニング用のノズルを挿入させる。このため、ノズルを水冷孔に挿入させてショットピーニング処理する場合には、ノズル予行挿入工程及び予行ショット工程で実質的な予行を行うことができ、評価工程では予行ショット工程におけるショットピーニング加工の程度が評価されるので、水冷孔の表面への過剰なショットピーニング処理を回避することができる。
【００２２】
本発明の一側面に係るショットピーニング評価方法は、前記治具固定工程では、前記治具と前記金型背面との対向部で前記貫通孔の開口端部を囲んで配置されたシール部に前記治具と前記金型背面との対向方向への押圧力を付与してもよい。
【００２３】
本発明の一側面に係るショットピーニング評価方法によれば、治具固定工程では、治具と金型背面との対向部で貫通孔の開口端部を囲んで配置されたシール部に治具と金型背面との対向方向への押圧力を付与するので、予行ショット工程におけるショットピーニング処理時には、治具と金型背面との間からのエア漏れがシール部によって防止される。すなわち、金型における有底の水冷孔の表面にショットピーニング処理する場合の実行環境に、予行ショット工程の実行環境を一層近似させることができ、その結果として、設定すべきショット条件の精度を向上させることができる。
【００２４】
本発明の一側面に係るショットピーニング評価用組付構造は、合わせ面側とは反対側の背面側に有底の水冷孔が形成された金型と、前記水冷孔と同じ径でかつ同じ深さに設定された貫通孔が形成され、前記金型の背面に対して前記貫通孔の開口端部を向けて前記金型の背面に固定された治具と、を有する。
【００２５】
本発明の一側面に係るショットピーニング評価用組付構造によれば、金型には、合わせ面側とは反対側の背面側に有底の水冷孔が形成されており、治具には、水冷孔と同じ径でかつ同じ深さに設定された貫通孔が形成されている。そして、治具は、金型の背面に対して貫通孔の開口端部を向けて金型の背面に固定されている。
【００２６】
よって、例えば、ショットピーニング用のノズルを金型の水冷孔に挿入して水冷孔の底部表面にショットピーニング処理する場合には、当該ノズルを治具の貫通孔に挿入して金型の背面にショットピーニング処理すれば、実質的な予行とすることができる。そして、金型の背面にてショットピーニング処理した部分の圧縮残留応力及び表面粗さの少なくとも一方を測定し、その測定結果に基づいてショットピーニング加工の程度を評価すれば、水冷孔の表面に対する好ましいショット条件を設定するために用いることができる。
【００２７】
本発明の一側面に係るショットピーニング評価用組付構造は、前記治具と前記金型の背面との対向部には前記貫通孔の開口端部を囲んで配置されて前記治具と前記金型の背面との対向方向への押圧力が付与されたシール部が設けられていてもよい。
【００２８】
本発明の一側面に係るショットピーニング評価用組付構造によれば、治具と金型の背面との対向部には貫通孔の開口端部を囲んでシール部が配置され、シール部には、治具と金型の背面との対向方向への押圧力が付与されているので、ショットピーニング用のノズルを治具の貫通孔に挿入して金型の背面にショットピーニング処理した場合には、治具と金型の背面との間からのエア漏れが防止される。すなわち、金型の水冷孔の表面にショットピーニング処理する場合の実行環境に、金型の背面にショットピーニング処理する場合の実行環境を一層近似させることができる。
【発明の効果】
【００２９】
以上説明したように、本発明の一側面に係るショット処理方法によれば、水冷孔の表面に対して好ましいショット条件でショットピーニング処理をすることができるという優れた効果を有する。
【００３０】
また、本発明の一側面に係るショットピーニング評価方法によれば、水冷孔の表面に対する好ましいショット条件を設定するために用いることができるという優れた効果を有する。
【００３１】
また、本発明の一側面に係るショットピーニング評価用組付構造によれば、水冷孔の表面に対する好ましいショット条件を設定するために用いることができるという優れた効果を有する。
【図面の簡単な説明】
【００３２】
【図１】本発明の一実施形態に係るショット処理方法及びショットピーニング評価方法に適用されるショット処理装置を示す模式図である。
【図２】本発明の一実施形態に係るショット処理方法、ショットピーニング評価方法、及びショットピーニング評価用組付構造を説明するための断面図である。
【図３】本発明の一実施形態に係るショット処理方法及びショットピーニング評価方法を示すフロー図である。
【図４】最適なショットピーニング処理、過剰なショットピーニング処理、及びショットピーニング未処理の各場合における圧縮残留応力の分布を示すグラフである。
【発明を実施するための形態】
【００３３】
本発明の一実施形態に係るショット処理方法、ショットピーニング評価方法、及びショットピーニング評価用組付構造について図１〜図４を用いて説明する。
【００３４】
（ショット処理装置及び金型等の構成）
図１は、本実施形態に係るショット処理方法及びショットピーニング評価方法に適用されるショット処理装置１０等を示す模式図である。図２は、本実施形態に係るショット処理方法、ショットピーニング評価方法、及びショットピーニング評価用組付構造３８を説明するための断面図である。最初に、このショット処理装置１０及びショット処理の対象となる金型４０について説明する。
【００３５】
図１に示されるように、ショット処理装置１０は、投射ユニット１２を備えている。投射ユニット１２は、被処理対象物（本実施形態では金型４０）に投射材１４を噴射（投射）するためのものであり、投射材１４を供給するためのタンク１６を備えている。なお、投射材１４（ショット又はショット材ともいう）は、本実施形態では金属球が適用されており、そのビッカース硬さは被処理対象と同程度又はそれ以上とされている。
【００３６】
タンク１６の上部には、エア流入口１６Ａが形成されており、このエア流入口１６Ａには、接続配管１８の一端部が接続されている。接続配管１８の他端部は、接続配管２０の流路中間部に位置する接続部２０Ｂに接続されており、接続配管２０の流路上流側（図中右側）の一端部は、圧縮空気の供給用のコンプレッサ２２（圧縮空気供給装置）に接続されている。すなわち、タンク１６は、接続配管１８、２０を介してコンプレッサ２２に接続されている。また、接続配管１８の流路中間部にはエア流量制御弁２４（電空比例弁）が設けられており、このエア流量制御弁２４が開かれることで、コンプレッサ２２からの圧縮空気がタンク１６内に供給される。これにより、タンク１６内は加圧可能となっている。
【００３７】
また、タンク１６の下部には、カットゲート（図示省略）が設けられたショット流出口１６Ｂが形成されており、このショット流出口１６Ｂには、接続配管２６の一端部が接続されている。接続配管２６の他端部は、接続部２０Ｂよりも下流側において接続配管２０の流路中間部と接続されており、接続配管２６の流路中間部には、ショット流量制御弁２８が設けられている。ショット流量制御弁２８としては、例えば、マグナバルブやミキシングバルブ等が適用される。接続配管２０における接続配管２６との合流部は、ミキシング部２０Ａとされている。接続配管２０において、ミキシング部２０Ａよりも流路上流側（図中右側）で接続部２０Ｂよりも流路下流側（図中左側）には、エア流量制御弁３０（電空比例弁）が設けられている。
【００３８】
すなわち、タンク１６内が加圧された状態で前記カットゲート及びショット流量制御弁２８が開かれかつエア流量制御弁３０が開かれた場合、タンク１６から供給された投射材１４と、コンプレッサ２２から供給された圧縮空気とが、ミキシング部２０Ａにて混合され、接続配管２０の流路下流側（図中左側）に流れるようになっている。
【００３９】
接続配管２０の流路下流側の端部には、噴射用（ショットピーニング用）のノズル３２が接続されている。これにより、ミキシング部２０Ａに流れた投射材１４は、圧縮空気と混合された状態でノズル３２の先端部より噴射されるようになっている。ノズル３２は、筒状に形成され、金型４０の水冷孔４２に挿入可能な径を有するものが適用されている。
【００４０】
なお、ショット処理装置１０は、ノズル３２を把持するロボットアーム（図示省略）を備えた構成としてもよく、前記ロボットアームがノズル３２を水冷孔４２に対して進退移動（往復移動）させるような構成としてもよい。
【００４１】
ショット処理装置１０は、操作ユニット３４を備えている。操作ユニット３４は、ショットピーニング処理する際の処理条件（例えば、コンプレッサ２２で供給する圧縮空気の圧力、噴射させる投射材１４の量を含むショット条件の一部）を入力可能に構成されており、入力操作に応じた信号を制御ユニット３６に出力する構成とされている。制御ユニット３６は、例えば、記憶装置や演算処理装置等を有して構成されており、操作ユニット３４から出力された信号に基づいて、コンプレッサ２２、エア流量制御弁２４、３０、ショット流量制御弁２８、及び、上述のカットゲート（図示省略）等を制御する構成とされている。すなわち、制御ユニット３６には、操作ユニット３４から出力された信号に応じたショット条件でショットピーニング処理するためのプログラムが予め記憶されている。
【００４２】
一方、金型４０は、合わせ面側を構成する意匠面４０Ａが成形用の形状に形成されている。これに対して、金型４０の背面４０Ｂ（意匠面４０Ａとは反対側の面）側には、金型４０の厚み方向に延びる細径で有底の水冷孔４２が複数（図２参照）形成されている。なお、図１及び図２では、水冷孔４２の底部４２Ａが平坦に図示されているが、水冷孔４２の底部４２Ａは、テーパ状の凹形状や半球状の凹形状とされていてもよい。
【００４３】
本実施形態の金型４０は、窒化処理後の合金（本実施形態では一例として、ＳＫＤ６１の軟窒化材）製のダイカスト用金型とされている。なお、ダイカストは、金型鋳造法の一つで、金型４０に溶融した金属を圧入することにより、高い寸法精度の鋳物を短時間に大量に生産可能な鋳造方式のことである。このような金型４０は、溶湯圧入時に高温にさらされると共に水冷孔４２を用いた水冷時に冷却される。そして、水冷孔４２の底部４２Ａと意匠面４０Ａとの距離ｄは、金型４０を速やかに冷却するために、短く設定されている。
【００４４】
また、金型４０に施されている窒化処理とは、例えば、Ａｌ，Ｃｒ，Ｍｏ，Ｔｉ及びＶのいずれか一種以上を含有する合金鋼を、ＮＨ３ガス中で約５００℃付近の低温で加熱することで、その表面に極めて硬い窒化層を得る熱処理のことをいう。窒化層は、基本的には、母材の合金鋼側を成す拡散層と、表面側を成す化合物層と、を備えている。拡散層は、合金鋼中に窒素が拡散した層である。また、化合物層は、窒化物・炭化物・炭窒化等を主体とする層であり、非常に硬くて脆い特徴がある。なお、窒化層は、当初から拡散層のみの健全層として存在する場合もある。ここで、本実施形態における「健全層」とは、正常な層状態にあるものと認識し得る程度の厚みをもって形成されたものをいう。
【００４５】
金型４０の背面４０Ｂの水冷孔４２が形成されていない位置には、金型４０の厚み方向に延びる複数の有底のボルト孔４４が形成されている。これらのボルト孔４４は、後述する治具４６の固定用とされている。ボルト孔４４の内面には雌ねじ部４４Ａが形成されている。
【００４６】
治具４６は、ショットピーニング評価用とされている。治具４６には、金型４０への固定用とされた複数のボルト挿通孔４８が貫通形成されている。複数のボルト挿通孔４８は、治具４６の金型４０への固定位置でボルト孔４４に対応するように、その形成位置が設定されている。また、ボルト挿通孔４８には、図２に示されるボルト５４の頭部５４Ｂを着座させるための座繰り部４８Ａが形成されている。
【００４７】
図２に示されるように、ボルト５４は、治具４６のボルト挿通孔４８を貫通した雄ねじ部５４Ａを、金型４０の雌ねじ部４４Ａに螺合することで、頭部５４Ｂと金型４０との間で治具４６を締め付けている。すなわち、治具４６は、金型４０にボルト締結されている。
【００４８】
治具４６には、貫通孔５０が形成されている。貫通孔５０の貫通方向は、ボルト挿通孔４８の貫通方向と平行な方向に設定されている。治具４６の貫通孔５０の径は、金型４０の水冷孔４２の径と同じ寸法に設定されている。また、治具４６の貫通孔５０の深さ寸法（図中の左右方向の長さ）は、金型４０の水冷孔４２の深さ寸法（図中の左右方向長さ）と同じ寸法に設定されている。
【００４９】
治具４６は、貫通孔５０の開口端部５０Ａを背面４０Ｂに向けた状態で金型４０の背面４０Ｂに固定される。金型４０、治具４６、及びボルト５４は、ショットピーニング評価用組付構造３８を構成している。
【００５０】
治具４６において、金型４０の背面４０Ｂとの対向部となる着座面４６Ａには、環状のシール部材５２Ａを取り付けるための取付溝４６Ｂが形成されている。取付溝４６Ｂは、着座面４６Ａに垂直な方向から見て、貫通孔５０の開口端部５０Ａを囲むように環状に形成されている。取付溝４６Ｂに嵌め込まれて装着されたシール部材５２Ａは、シール部５２を構成している。シール部５２は、貫通孔５０の開口端部５０Ａを囲んで配置され、ボルト５４の締め付け状態では、治具４６と金型４０の背面４０Ｂとの対向方向に押圧力が付与される。なお、シール部５２を構成するシール部材５２Ａは、取付溝４６Ｂの開口側が下方側へ向けられても、自らの張力で落ちないように装着されるのが、取り扱いを容易にする観点から好ましい。
【００５１】
以上により、治具４６の貫通孔５０、及び金型４０の背面４０Ｂで貫通孔５０の開口端部５０Ａに臨む予行加工領域４０Ｂ１は、一体化されて金型４０の水冷孔４２を模した構造部となっている。
【００５２】
また、図１に示されるように、ショット処理装置１０には、金型４０の所定部位における圧縮残留応力を測定するための残留応力測定器５６（例えばＸ線回析残留応力測定装置）が設けられている。また、ショット処理装置１０には、金型４０の所定部位における表面粗さを測定するための表面粗さ測定器５８が設けられている。
【００５３】
なお、本実施形態では、残留応力測定器５６及び表面粗さ測定器５８は、ショット処理装置１０の一部として設置されているが、残留応力測定器５６及び表面粗さ測定器５８は、ショット処理装置１０とは別個独立に設けられたものであってもよい。また、残留応力測定器５６及び表面粗さ測定器５８がそれぞれ制御ユニット３６と接続されて（図中の二点鎖線Ａ、Ｂ参照）残留応力測定器５６の測定結果及び表面粗さ測定器５８の測定結果を制御ユニット３６に出力するような装置構成とすることも可能である。
【００５４】
（ショット処理方法及びショットピーニング評価方法）
次に、図３を参照してショット処理方法及びショットピーニング評価方法について説明しながら、その作用及び効果について説明する。図３は、ショット処理方法及びショットピーニング評価方法を示すフロー図である。
【００５５】
ショット処理方法及びショットピーニング評価方法では、まず、治具固定工程が実行される（工程Ｓ１）。治具固定工程では、図２に示される貫通孔５０が形成された治具４６が、金型４０の背面４０Ｂに対して貫通孔５０の開口端部５０Ａを向けた状態で、金型４０の背面４０Ｂにボルト締結で固定される。また、この治具固定工程では、治具４６と金型４０の背面４０Ｂとの対向部で貫通孔５０の開口端部５０Ａを囲んで配置されたシール部５２に、治具４６と金型４０の背面４０Ｂとの対向方向への押圧力が付与される。次に、ノズル予行挿入工程が実行される（工程Ｓ２）。ノズル予行挿入工程では、治具４６の貫通孔５０にショットピーニング用のノズル３２を挿入させる。治具固定工程及びノズル予行挿入工程は、次に説明する予行ショット工程を開始する前の準備工程として実行される。
【００５６】
次に、予行ショット工程が実行される（工程Ｓ３）。予行ショット工程では、有底の水冷孔４２の開口が形成された金型４０の背面４０Ｂにショットピーニング処理が施される。予行ショット工程におけるショットピーニング処理時には、治具４６と金型４０の背面４０Ｂとの間からのエア漏れがシール部５２によって防止される。これにより、金型４０の有底の水冷孔４２の表面にショットピーニング処理する場合（後述するショット工程）の実行環境に、予行ショット工程の実行環境を極めて近似させることができる。
【００５７】
そして、予行ショット工程の後、金型４０の背面４０Ｂから治具４６が取り外され、その後、評価工程が実行される（工程Ｓ４）。評価工程では、予行ショット工程でショットピーニング処理された部位の圧縮残留応力及び表面粗さが測定され（広義には、被処理部位の状態が確認され）、その測定結果に基づいて予行ショット工程におけるショットピーニング加工の程度が評価される。予行ショット工程での評価は、一例として、制御ユニット３６（図１参照）に予め記憶されたプログラムによって実行してもよい。予行ショット工程のショット条件及び評価工程での評価は、水冷孔４２の表面（内面）に対する好ましいショット条件を設定するために用いられる。ショット条件は、本実施形態では、投射材１４の種類、コンプレッサ２２（図１参照）で供給する圧縮空気の圧力、及び、噴射させる投射材１４の量についての条件とされている。
【００５８】
なお、本実施形態の評価工程では、予行ショット工程でショットピーニング処理された部位の圧縮残留応力及び表面粗さが測定され、その測定結果に基づいて予行ショット工程におけるショットピーニング加工の程度が評価されるが、本実施形態の変形例として、評価工程では、予行ショット工程でショットピーニング処理された部位の圧縮残留応力及び表面粗さのいずれか一方が測定され、その測定結果に基づいて予行ショット工程におけるショットピーニング加工の程度が評価されるようにしてもよい。すなわち、評価工程における評価用のパラメータは、予行ショット工程でショットピーニング処理された部位の圧縮残留応力及び表面粗さの少なくとも一方であればよい。
【００５９】
また、前述したように、治具４６にシール部５２を設けたことで、予行ショット工程をショット工程に極めて近似させた環境で実行することができるので、設定するショット条件の精度も向上させることができる。
【００６０】
以上説明した、治具固定工程、ノズル予行挿入工程、予行ショット工程、及び評価工程は、ショット処理方法の一部の工程であり、かつ、ショットピーニング評価方法の全工程である。
【００６１】
続いて、本実施形態においては、予行加工領域４０Ｂ１に所望の圧縮残留応力又は表面粗さ（所望のショットピーニング加工）が付与されたか否かが判定される（工程Ｓ５）。工程Ｓ５において所望のショットピーニング加工が行われていないと判定された場合には、ショット条件が変更され（工程Ｓ６）、所望のショットピーニング加工が行われるまで、予行ショット工程と評価工程が繰り返し実施されてもよい。工程Ｓ３〜Ｓ６を繰り返して得られたショット条件は、評価工程の評価結果に応じて設定された好ましいショット条件である。また、予行ショット工程でショットピーニング処理する部位は、金型４０の背面４０Ｂの同じ部位であってもよいし、金型４０の背面４０Ｂの異なる部位であってもよい。なお、複数回の予行ショット工程でショットピーニング処理する部位が金型４０の背面４０Ｂの異なる部位である場合、予行ショット工程では、種々のショット条件で金型４０の背面４０Ｂにショットピーニング処理することになる。
【００６２】
工程Ｓ５において所望のショットピーニング加工が行われたと判定された場合には、ノズル挿入工程が実行される（工程Ｓ７）。ノズル挿入工程では、水冷孔４２にショットピーニング用のノズル３２（二点鎖線参照）が挿入される。これにより、仮に水冷孔４２が細径でかつ深いものであっても、高速の投射材を水冷孔４２の底部に当てることが可能である。本実施形態では、ノズル挿入工程におけるノズル３２の水冷孔４２への挿入量は、ノズル予行挿入工程におけるノズル３２の貫通孔５０への挿入量と同じ挿入量にしている。このノズル挿入工程は、次に説明するショット工程を開始する前の準備工程として実行される。
【００６３】
次に、ショット工程が実行される（工程Ｓ８）。ショット工程では、予行ショット工程のショット条件及び評価工程の評価結果に応じて設定されたショット条件で金型４０の水冷孔４２の表面（内面）にショットピーニング処理する。このため、水冷孔４２の表面に対して好ましいショット条件でショットピーニング処理をすることができる。
【００６４】
換言すれば、ノズル予行挿入工程でノズル挿入工程の実質的な予行がなされ、予行ショット工程でショット工程の実質的な予行がなされると共に、評価工程で予行ショット工程におけるショットピーニング加工の程度が評価されているので、例えば過剰なショットピーニング処理を回避することができる。
【００６５】
また、本実施形態では、ショット工程のショット条件が、複数の予行ショット工程のショット条件及び複数の評価工程の評価結果に応じて設定されることになるため、水冷孔４２の表面に対しては、より好ましい（理想に近い）ショット条件でショットピーニング処理をすることができる。なお、複数回の予行ショット工程でショットピーニング処理する部位が金型４０の背面４０Ｂの同じ部位である場合、ショット工程のショット条件を設定するための判断材料となる予行ショット工程のショット条件は、予行ショット工程における累積のショット条件である。
【００６６】
以上説明したように、本実施形態に係るショット処理方法によれば、水冷孔４２の表面に対して好ましいショット条件でショットピーニング処理をすることができる。また、本実施形態に係るショットピーニング評価方法及びショットピーニング評価用組付構造３８は、水冷孔４２の表面に対する好ましいショット条件を設定するために用いることができる。
【００６７】
また、水冷孔４２の表面に対して好ましいショット条件でショットピーニング処理することで、水冷孔４２の表面に圧縮残留応力を効果的に付与することができれば、その結果として、金型４０の水冷孔４２の付近での応力腐食割れ（ＳＣＣ）が防止又は効果的に抑制される。
【００６８】
ここで、応力腐食割れについて補足説明する。金型４０は、溶湯圧入時に意匠面４０Ａが高温にさらされ、その後、水冷孔４２に冷却水を流入させる水冷時に冷却される。このサイクルが連続的に繰り返されると、ヒートチェックやヒートクラックが発生する可能性があり、金型破壊の原因となり得る。そして、水冷孔４２と意匠面４０Ａとの距離が近い場合、熱勾配がきつくなるため、水冷孔４２の表面が受ける熱応力（引張り応力ｆ）が大きくなり、応力腐食割れの可能性も大きくなる。
【００６９】
この応力腐食割れの発生要因としては、一般的に材料要因、環境要因、引張り応力ｆの三つが挙げられており、この三条件が重畳した場合に応力腐食割れが発生する。これに対して、本実施形態では、好ましいショット条件でショットピーニング処理をして圧縮の残留応力を付与することで、応力腐食割れの発生要因の一つである引張り応力ｆの影響を抑え、ひいては、応力腐食割れの発生を抑えている。
【００７０】
ところで、細径でかつ深い止まり穴の水冷孔４２（有底の細深孔）に対してショットピーニング処理を行なう場合、ノズル３２から水冷孔４２の内部へ噴射された圧縮空気の抜けが悪い。このような場合、圧縮空気と混合された投射材１４の速度は、開放された空間でショットピーニング処理をする場合に比べ上がりにくい。そして、そのことが原因となって、圧縮空気と混合された投射材１４の速度が所要の速度まで達しないと、水冷孔４２の底部４２Ａ（末端部）でショットピーニング処理の効果が充分に得られない可能性も考えられる。これに対して、本実施形態では、水冷孔４２に挿入させたノズル３２から圧縮空気と共に投射材１４を噴射させることで水冷孔４２の表面にショットピーニング処理するので、止まり穴の水冷孔４２が細径でかつ深いものであっても、高速の投射材１４を水冷孔４２の底部４２Ａに当てることが可能である。よって、水冷孔４２の底部４２Ａに圧縮残留応力が効果的に付与される。
【００７１】
一方、水冷孔４２の表面における窒化層の有無によっては、圧縮の残留応力を効果的に付与できない可能性も考えられるため、好ましいショット条件でショットピーニング処理をすることが重要である。この点について説明すると、ダイガスト用の金型４０に用いられる材質は、熱間工具鋼のＳＫＤ６１が多く、金型４０に施される熱処理は窒化処理が多い。そして、窒化処理が施された金型４０に対してショットピーニング処理をする際に注意すべき点の一つとして、窒化層（化合物層及び拡散層）の除去（削食）がある。強いショット条件でショットピーニング処理をすると窒化層も削ってしまうが、窒化層とその直下の層（母材である生地）とでは機械的性質が異なり、ショットピーニング処理をした際に付与される残留応力に大きな違いがある。
【００７２】
ここで、図４には、最適なショットピーニング処理、過剰なショットピーニング処理、及びショットピーニング未処理の各場合における圧縮残留応力の分布を測定した結果が示されている。横軸は水冷孔４２の表面からの距離（表面に対して金型４０の母材側かつ垂直な方向の深さ）を示す。図４からも明らかなように、ショットピーニング処理がなされる前に窒化層有の状態にあった部位に対して、過剰なショットピーニング処理がなされて窒化層無の状態になってしまうと、対象部位に圧縮残留応力を効果的に付与することができない。そして、ショットピーニング時に窒化層を削ってしまい、母材に対しショットピーニング処理をしているものとみなせる状況では、付与できる残留応力は窒化時に付与された残留応力よりも低くなってしまう。つまり、水冷孔４２の表面における圧縮残留応力の状態は、結果的にショットピーニング処理をする前よりも悪い状態になってしまう。
【００７３】
この点について、本実施形態では、予行ショット工程のショット条件及び評価工程の評価結果に応じて設定されたショット条件で、図２に示される金型４０の水冷孔４２の表面にショットピーニング処理するので、水冷孔４２の表面には圧縮残留応力が効果的に付与される。
【００７４】
さらに別の観点から補足説明すると、一般に、被加工材（本実施形態では金型）に施された熱処理（窒化処理）の条件は被加工材ごとに異なり、被加工材に施された窒化の程度も様々である。このため、対象となる金型４０毎に窒化層を除去しない範囲でショット条件（ショットピーニング条件）を設定する必要がある。そして、基本的にはショットピーニング処理の時間が長いと窒化層が除去される恐れがあるため、処理時間の設定を正しくする必要がある。また、ショットピーニングの作用は、被加工材（本実施形態では金型）の材質や熱処理（窒化処理）等の違いにも影響される。よって、対象となる金型４０毎に好ましいショット条件を設定することが重要となる。
【００７５】
これに対して、本実施形態では、ショット工程を実行する前に、対象となる金型４０毎に予行ショット工程及び評価工程を実行してショットピーニング加工の程度を評価しているので、より確実なショット条件で水冷孔４２の表面にショットピーニング処理（加工）をすることができる。
【００７６】
（実施形態の補足説明）
なお、上記実施形態におけるショット処理方法及びショットピーニング評価方法では、ショット工程の前に、予行ショット工程と評価工程とが交互に複数回行われており、このようにするのが好ましいが、ショット処理方法及びショットピーニング評価方法は、予行ショット工程と評価工程とを一回ずつ実行するものとすることも可能である。
【００７７】
また、上記実施形態におけるショット処理方法及びショットピーニング評価方法では、治具固定工程及びノズル予行挿入工程を実行しているが、例えば、太径で浅い水冷孔の表面にショットピーニング処理する場合でノズルを水冷孔に挿入しない状態でショット工程を行うような場合には、治具固定工程及びノズル予行挿入工程を実行しなくてもよい。
【００７８】
また、上記実施形態における治具固定工程では、治具４６と金型４０の背面４０Ｂとの対向部で貫通孔５０の開口端部５０Ａを囲んで配置されたシール部５２に治具４６と金型４０の背面４０Ｂとの対向方向への押圧力を付与しており、このような構成が好ましいが、このようなシール部５２を設けなくても治具４６と金型４０の背面４０Ｂとの間のシール性が確保できるような場合には、シール部を設けない構成も採り得る。
【００７９】
また、上記実施形態では、治具４６は、金型４０にボルト締結されているが、例えば、治具と金型とを万力等で締め付ける等のような他の固定構造によって、治具が金型に固定されてもよい。
【００８０】
さらに、請求の範囲に記載の「同じ径でかつ同じ深さ」の概念には、上記実施形態のように、厳密な意味における同一径でかつ同一深さの場合が含まれる他、厳密な意味においては同一径でかつ同一深さとまでは言えないが、厳密な意味における同一径でかつ同一深さの場合と実質的に同様の作用及び効果が得られて実質的に同じ径でかつ同じ深さのものとして認識されるような場合も含まれる。例えば、水冷孔の底部がテーパ状の凹形状や半球状の凹形状となっている場合で、凹形状部分を除く水冷孔の深さと、治具の貫通孔の深さと、が同一の場合には、実質的に同じ深さのものとして認識される場合があり得る。
【００８１】
なお、上記実施形態及び上述の複数の変形例は、適宜組み合わされて実施可能である。
【符号の説明】
【００８２】
１０…ショット処理装置、１２…投射ユニット、１４…投射材、１６…タンク、１８…接続配管、２０…接続配管、２０Ａ…ミキシング部、２０Ｂ…接続部、２２…コンプレッサ、２４…エア流量制御弁、２６…接続配管、２８…ショット流量制御弁、３０…エア流量制御弁、３２…ノズル、３４…操作ユニット、３６…制御ユニット、３８…ショットピーニング評価用組付構造、４０…金型、４０Ａ…意匠面（合わせ面）、４０Ｂ…背面（金型背面）、４０Ｂ１…予行加工領域、４２…水冷孔、４２Ａ…底部、４４…ボルト孔、４６…治具、４８…ボルト挿通孔、５０…貫通孔、５０Ａ…開口端部、５２…シール部、５４…ボルト、５６…残留応力測定器、５８…表面粗さ測定器。
【図１】
2015521956.tif 000003
【図２】
2015521956.tif 000004
【図３】
2015521956.tif 000005
【図４】
2015521956.tif 000006
【国際調査報告】
2015521956.tif 000007
2015521956.tif 000008
2015521956.tif 000009